(57)【特許請求の範囲】
【請求項１】
０．１μｍ〜８μｍの空隙を有する多孔性膜を、細胞培養容器の内部に対して非接触的に位置させること；
前記多孔性膜の片側表面に濃度５％〜１５％のヒドロゲル溶液を塗布して、ゾルゲル相転移を通して、厚さ１ｍｍ〜４ｍｍのヒドロゲルをコーティングすることであって、
前記ヒドロゲルは、細胞培養温度である３７℃ではゲル状態であって１．Ｅ＋００ｍＰａ・ｓ〜１．Ｅ＋０６ｍＰａ・ｓ（１００ｍＰａ・ｓ〜１０６ｍＰａ・ｓ）の粘度を有し、前記細胞培養温度未満においてゾル状態に転移可能である、前記コーティングすること；
コーティングされた前記ヒドロゲルの上に幹細胞を接種すること；及び、
前記幹細胞を骨分化誘導培地で培養すること、を含み、
前記多孔性膜及び前記ヒドロゲルは、空気及び培地の透過を許容する、
７日以内に幹細胞からの骨分化を誘導する方法。
【請求項２】
前記多孔性膜と前記細胞培養容器との間に培地が流入して幹細胞と培地の接触表面積を増加させることで骨分化誘導期間を短縮させることを特徴とする、請求項１に記載の幹細胞からの骨分化を誘導する方法。
【請求項３】
前記幹細胞は、臍帯由来間葉系幹細胞（Umbilical cord mesenchymal stem cell）、脂肪由来間葉系幹細胞（adipose derived mesenchymal stem cell）、胚性幹細胞由来間葉系幹細胞（Embryonic stem cell derived mesenchymal stem cell）、歯周靱帯細胞（Periodontal ligament cell）又は骨髄由来間葉系幹細胞（Bone marrow-derived mesenchymal stem cell）であることを特徴とする、請求項１又は請求項２に記載の幹細胞からの骨分化を誘導する方法。
【請求項４】
前記ゾルゲル相転移は、３７℃で１時間〜２時間の間に行われることを特徴とする請求項１〜請求項３のいずれか１項に記載の幹細胞からの骨分化を誘導する方法。
【発明の詳細な説明】
【技術分野】
【０００１】
本発明は、間葉系幹細胞の骨分化誘導において、合成バイオゲルの上で短時間内に骨分化する方法に関する。
【背景技術】
【０００２】
最近、組織工学と再生医学の発達により、損傷した組織と臓器を治療可能な従来とは異なる方法が開発されているが、そのうち最も脚光を浴びているのが間葉系幹細胞（mesenchymal stem cell）による細胞治療である。幹細胞（stem cell）とは、未分化状態を維持しながら無限に増殖することができ、一定の環境と条件が与えられる場合、特定の機能と形態を有するように分化することができる細胞を言う。幹細胞には、ヒトの胚芽を用いて作ることができる胚性幹細胞（Embryonic stem cell）と、血球細胞を絶えず作る骨髄細胞のような成体幹細胞（Adult stem cell）がある。胚性幹細胞は、人体を成す全ての細胞と組織に分化することができるが倫理的な理由で使用が制限されている反面、成体幹細胞は、臍帯血や成長済みの成人の骨髄と血液などから抽出したものであり、成体幹細胞は、生体内移植後に特定組織及び臓器特異的に分化することができ、本来の細胞の特性とは異なる他の組織の細胞に転移分化することができる分化柔軟性を有する細胞で、倫理的な制限がなく組織工学に広く使われている。よって、最近は、医療分野で幹細胞を増殖した後、特定細胞に分化させて、患者の組織または器官の再生及び置換のために多様な試みと初期臨床実験が進行中にある。間葉系幹細胞は、発生が終わった身体の色々な臓器または血液に存在する成体幹細胞のうちの一つであり、維持方法が容易で、倫理的問題のない細胞源であり、現在再生医療分野で最も注目されている幹細胞であるが、胚性幹細胞に比べて体外継代培養及び分化能に限界点が存在するとの短所がある。
【０００３】
既にヒトと動物を対象にした研究で成体幹細胞のうち骨髄由来幹細胞が骨形成細胞に分化されることが確認され（Friedenstein A.J. et al.，Transplantation.，6:230-247，1968）、最近の研究では骨髄から分離した幹細胞を培養して骨芽細胞に分化増殖させる方法に進展があり、これを通した臨床適用の可能性が高くなっている（Ohgushi H.et al.，J.Biomed Mater Res.，48:913-927，1999）。最近は、間葉系幹細胞から骨細胞を分化させる方法が主導的に研究されているのが実情である。
【０００４】
一方、現在、幹細胞の分化に最も広く使われている方法は、２次元的なウェルプレート（well plate）で細胞を培養して分化させる方法である。しかし、最近、論文報告によると、２次元（monolayer）的細胞培養の場合、３次元的細胞培養時よりも細胞の機能が落ち、形態（morphology）も著しく変わるという報告があった（Proc. Natl. Acad. Sci. USA，100:1943-1948，2003；Cell，111:923-925，2002；Cancer Cell 2:205-216，2002）。このように細胞の状態に悪影響を及ぼす方式で細胞を培養しながら分化を誘導すると、分化が難しく、期間が長くかかるとの短所がある。このような細胞培養の短所を克服しようと、韓国登録特許第10-0733914号では、３次元ゲルの中に細胞が存在することを特徴とする３次元微細細胞培養システムに関して提示しているが、幹細胞の細胞培養または分化後にゲル内部に存在する細胞を分離するためにはゲルを溶かし出さなければならないため、細胞損傷がひどいとの短所がある。
【発明の概要】
【発明が解決しようとする課題】
【０００５】
既存の２次元的細胞培養容器で幹細胞を骨分化誘導すると、幹細胞の一部分でのみ培地と接するため、分化に必要な栄養成分、誘導成分及び空気の流入が容易でなくて分化が難しく、分化期間が３乃至５週と長いという短所がある。ゲル内部に培養される従来の３次元培養方式は、細胞を分離することができないとの短所があることから、幹細胞の骨分化後、分化された細胞の分離及び使用が容易な３次元細胞培養システムの開発が求められている。
【課題を解決するための手段】
【０００６】
よって、本発明では、容易に細胞を分離できると共に、細胞の培地接触表面積を増加させて骨分化を促進させるために、細胞培養容器の内部に非接触的に存在しながら細胞の全方位で培地と接触して骨分化を促進させて骨分化期間の短縮を可能にする方法を提供する。
【発明の効果】
【０００７】
本発明の幹細胞を骨分化誘導する方法を用いて幹細胞を骨分化すると、幹細胞と培地がより広い表面積で接触できることから、幹細胞の骨分化誘導が促進されて、従来の骨分化方法に比べて顕著に骨分化誘導期間を短縮させることができ、細胞がヒドロゲルの内・外面に付着されているが、培養温度である３７℃未満ではゲル状態のヒドロゲルがゾル状態に変わるため、分化後も細胞の分離が容易であるとの効果がある。
【図面の簡単な説明】
【０００８】
【図１】本発明の３次元状態での幹細胞分化方法を示した図式である。
【図２】従来の培養皿を用いた２次元状態での幹細胞分化方法を示した図式である。
【図３】ヒドロゲルなしに高分子膜を用いた３次元的幹細胞分化方法を示した図式である。
【図４】比較例１の方法（１４日：control I、５日：control II）、比較例２の方法（レーン３、ヒドロゲル濃度０％）及び実施例の方法で骨分化誘導した骨髄由来間葉系幹細胞の骨分化を確認した図である。
【図５】比較例１の方法、比較例２の方法（レーン２）及び実施例の方法で骨分化誘導した骨髄由来間葉系幹細胞の骨分化を確認した図である。
【図６】比較例２の方法（control）、比較例２の方法に追加でＢＭＰ２ １００ｎｇ／ｍｌまたはＷｎｔ３ａ ２０ｎｇ／ｍｌを処理、及び実施例の方法で骨分化誘導した臍帯由来間葉系幹細胞（hydrogel（3D））の骨分化程度を確認した図である。
【図７】実施例の方法で１日、３日、５日または７日間骨分化誘導した臍帯由来間葉系幹細胞の骨分化程度を確認した図である。
【図８】骨髄由来間葉系幹細胞（ＢＭＭＳＣ）、脂肪由来間葉系幹細胞（ＡＤＭＳＣ）、臍帯由来間葉系幹細胞（ＵＣＭＳＣ）、胚性幹細胞由来間葉系幹細胞（ＥＳＭＳＣ）及び歯周靱帯細胞（ＰＤＬ）を比較例１の方法で１４日間（２Ｄ）、比較例２の方法（without hygrogel）及び実施例の方法で骨分化誘導した結果を示した図である。
【発明を実施するための形態】
【０００９】
以下、本発明を詳しく説明する。但し、本発明は多様な形態に変更されて具現されることができ、ここで説明する具現例に限定されるものではない。
【００１０】
一側面において、本発明は、
片側面にヒドロゲルが塗布された多孔性膜が非接触的に内部に位置した細胞培養容器で幹細胞を骨分化誘導する方法に関する。
【００１１】
一具現例で、本発明は、
多孔性膜を細胞培養容器の内部に非接触的に位置させ；
上記多孔性膜の片側表面にヒドロゲル溶液を塗布してゾルゲル相転移を通してヒドロゲルをコーティングし；
上記コーティングされたヒドロゲルの上に幹細胞を接種し；及び、
上記幹細胞を骨分化誘導培地で培養して幹細胞を骨分化誘導することができる。
【００１２】
一具現例で、幹細胞接種後、骨分化誘導培地で培養する前に上記幹細胞を骨分化前処理培地で１０乃至２４時間培養する段階をさらに含むことができる。上記前処理培地は、グルコース濃度が１．５ｇ／ｌ以下であり得る。
【００１３】
一具現例で、上記多孔性膜を細胞培養容器の底に平行に非接触的に位置させることができる。上記多孔性膜にヒドロゲルをコーティングすることと、細胞培養容器の内部に非接触的に位置させることとの順序は特に限定されず、上記の場合、多孔性膜を細胞培養容器の底に非接触的に配置した後にヒドロゲルをコーティングすることもでき、予め多孔性膜にヒドロゲルをコーティングした後に細胞容器の内部に非接触的に配置することもできる。
【００１４】
本発明の細胞培養容器は、一般的に細胞培養に使われる皿（dish）、ウェルプレートであり、細胞培養に使用され、多孔性膜を容器の底に非接触的に導入できる細胞培養容器ならば特に制限はない。
【００１５】
一具現例で、細胞培養容器の内部で非水平的に細胞を培養して幹細胞を骨分化誘導する場合は、多孔性膜の片側表面にヒドロゲル溶液を塗布し、ヒドロゲルの上に細胞を付着した後、細胞培養容器の内部に非接触的に位置させて骨分化を誘導することもできる。
【００１６】
一具現例で、上記幹細胞は、骨分化誘導培地で３乃至７日間培養されることができる。
【００１７】
一具現例で、上記多孔性膜と細胞培養容器との間に培地が流入して幹細胞と培地の接触表面積を増加させることで骨分化誘導期間の短縮を可能にする。本発明の多孔性膜及びヒドロゲルは、空気及び培地の透過を許容し、多孔性膜と細胞培養容器が非接触的に配置されることで生じた多孔性膜と細胞培養容器との間の空間に培地が流入して培地及び空気が細胞の付着部位にも提供されるため、より広い表面積で幹細胞が培地及び空気と接し、これにより骨分化誘導時間が短縮される。一例として、既存の骨分化方式は３週乃至５週かかるが、本発明の方法を用いれば３日乃至７日で骨分化が起きる。
【００１８】
本発明の細胞培養容器は、一般的に細胞培養に使われる皿（dish）、ウェルプレートであり、細胞培養に使用され、多孔性膜を容器に非接触的に導入できる細胞培養容器ならば特に制限はない。
【００１９】
一具現例で、上記ヒドロゲル溶液（ヒドロゾル）のヒドロゲルへのゾルゲル相転移は、３７℃で１乃至２時間の間に行われることができる。
【００２０】
一具現例で、上記ヒドロゲルは、１乃至４０％ヒドロゲルであり得、より望ましくは、１乃至１５％ヒドロゲルである。０％ヒドロゲルでは幹細胞が分化することができず、４０％以上では骨分化効率がさらに増加せず意味がない。これに限定されない。
【００２１】
一具現例で、１乃至４０％のヒドロゲルを多孔性膜に２００乃至３００μｌ／ｃｍ２塗布することができ、ゾルゲル相転移を通して形成されたヒドロゲルの厚さは１乃至４ｍｍであり得る。
【００２２】
一具現例で、上記ヒドロゲルは、ヒドロゲル％によって３７℃での粘度が1.E+00乃至1.E+06(100乃至106)mPa・sであり得、上記範囲以外の気孔サイズを有するヒドロゲルでは幹細胞の付着または分化が難しい場合がある。本発明のヒドロゲルは、細胞培養温度である３７℃ではゲル状態であるためゲルの内外で細胞が培養されるが、培養温度未満ではゾル状態に変わるため細胞分化後に分離が容易である。
【００２３】
一具現例で、上記多孔性膜は、空隙が０．１乃至８μｍであり得るが、培地及び空気は通過できヒドロゲルは通過できない空隙サイズならば制限はない。
【００２４】
一具現例で、上記幹細胞は、臍帯由来間葉系幹細胞（Umbilical cord mesenchymal stem cell）、脂肪由来間葉系幹細胞（adipose derived mesenchymal stem cell）、胚性幹細胞由来間葉系幹細胞（Embryonic stem cell derived mesenchymal stem cell）、歯周靱帯細胞（Periodontal ligament cell）または骨髄由来間葉系幹細胞（Bone marrow-derived mesenchymal stem cell）であり得る。上記幹細胞は、特にその由来に制限はなく、その例として、ヒト、サル、ブタ、ウマ、ウシ、ヒツジ、イヌ、ネコ、マウス、ウサギ由来の細胞がある。上記幹細胞は、望ましくはヒト由来の幹細胞であるが、これに制限されない。
【００２５】
本発明で、用語“多孔性膜”または“高分子膜（polymer membrane）”は、培地及び空気は通過できヒドロゲルは通過できない多孔性膜、透過性膜またはフィルム形態の物質を言う。細胞培養培地及び空気透過性である多孔性構造物であれば特に制限はない。
【００２６】
本発明で用語“ヒドロゲル（hydrogel）”は、ゾルゲル相転移を通して水を分散媒とする液体が固まって流動性を喪失し多孔性構造を成す物質を言う。細胞の付着及び培養に適したヒドロゲルならば特に制限はなく、本発明の一実施例では生分解性合成バイオゲルを使った。
【００２７】
本発明で、用語“幹細胞”は、自己複製能及び分化増殖能を有する未分化細胞を意味する。幹細胞には、分化能力によって、全分化能幹細胞（pluripotent stem cell)、多分化能幹細胞（multipotent stem cell）、単分化能幹細胞（unipotent stem cell）などの亜集団が含まれる。上記全分化能幹細胞は、生体を構成する全ての組織や細胞に分化することができる能力を有する細胞を意味し、多分化能幹細胞は、全ての種類ではないが、複数種の組織や細胞に分化することができる能力を有する細胞を意味する。単分化能幹細胞は、特定の組織や細胞に分化することができる能力を有する細胞を意味する。全分化能幹細胞としては、胚性幹細胞（ES Cell）、胚性生殖細胞（EG Cell）、人工多能性幹細胞（iPS cell）などを挙げることができ、多分化能幹細胞としては、間葉系幹細胞（脂肪由来、骨髄由来、臍帯血または臍帯由来など）、造血幹細胞（骨髄または末梢血液などから由来）、神経幹細胞、生殖幹細胞などの成体幹細胞などを挙げることができ、単分化能幹細胞としては、平常は分裂能の低い状態で存在するが活性化以後に旺盛な分裂で単に肝細胞のみを作る前駆細胞（Committed stem cell）などを挙げることができる。
【００２８】
一側面において、本発明は、
細胞培養容器；
片側面に細胞が付着されるヒドロゲルが付着された多孔性膜；及び、
上記細胞培養容器の内部に上記ヒドロゲルが付着された多孔性膜が非接触的に配置されることを含む幹細胞分化装置に関する。
【００２９】
一具現例で、上記多孔性膜及びヒドロゲルは、培地及び空気の透過が可能なものであり得る。
【００３０】
下記実施例を通して本発明をより詳しく説明する。しかし、下記実施例は、本発明の内容を具体化するためのものであるだけで、これにより本発明が限定されるわけではない。
【実施例】
【００３１】
実施例１．３次元状態での幹細胞分化方法
幹細胞の分化を促進させるために、３次元的に分化を行う。このために、細胞培養皿またはウェルの底に水平になるように非接触的に０．４μｍ乃至１μｍの高分子膜（Corning，USA）を設け、生分解性合成バイオゲル（BASF，Germany）を滅菌された３次蒸留水に溶かして製造した多様な％の生分解性合成バイオゲル（BASF，Germany）を高分子膜の上に２５０μｌ／ｃｍ２塗布した後、１時間３０分の間３７℃でゲルに固めて分化用細胞培養器を製作した。ゾルゲル相転移後の生分解性合成バイオゲルの厚さは、最小１ｍｍであり、平均２．５ｍｍであった。脂肪由来間葉系幹細胞はCEFOgro ADMSC培地（CB-ADMSC-GM，CEFO，Korea）、骨髄由来間葉系幹細胞はCEFOgro BMMSC培地（CB-BMMSC-GM，CEFO，Korea）、胚性幹細胞由来間葉系幹細胞はCEFOgro ESMSC培地（CB-ESMSC-GM，CEFO，Korea）、臍帯由来間葉系幹細胞はCEFOgro UCMSC培地（CB-UCMSC-GM，CEFO，Korea）、歯周靱帯細胞（PDL）はCEFOgro PDL培地（CB-PDL-GM，CEFO，Korea）で３７℃、ＣＯ２培養器にて３日乃至４日間培養した後、それぞれの幹細胞を上記バイオゲルの上に接種し、骨分化前処理培地（CB-DM-Osteo-PT，CEFO，Korea）を入れ、３７℃、ＣＯ２培養器にて１８時間培養した。その後、骨分化誘導培地（CB-DM-Osteo，CEFO，Korea）に培地を交換し３７℃、ＣＯ２培養器にて５日間骨分化を誘導した（図１）。
【００３２】
比較例１．２次元状態での幹細胞分化方法
従来の幹細胞分化方法である２次元的分化方法で幹細胞を分化した。具体的に、１２ウェル細胞培養容器（皿）に細胞を接種し、骨分化誘導のための前処理培地（CB-DM-Osteo-PT，CEFO，Korea）で細胞密度が８５乃至９０％になるまで培養した後、骨分化誘導培地（CB-DM-Osteo，CEFO，Korea）に交換して１４乃至２１日間骨分化を誘導した（図２）。
【００３３】
比較例２．ヒドロゲルなしに３次元状態での幹細胞分化方法
上記実施例１で高分子膜の上に生分解性合成バイオゲルが０％である（高分子膜だけ存在）場合における幹細胞の分化を確認するために、高分子膜の上に幹細胞を接種した後、実施例１と同一に５日間培養した（図３）。
【００３４】
実験例１．骨髄由来間葉系幹細胞の骨分化確認
上記比較例１の方法で１４日または５日間骨分化誘導した骨髄由来間葉系幹細胞、上記比較例２の方法（０％生分解性合成バイオゲル）で５日間骨分化誘導した骨髄由来間葉系幹細胞及び上記実施例の方法（５％、１０％または１５％生分解性合成バイオゲル）で骨分化誘導した骨髄由来間葉系幹細胞の骨分化を位相差顕微鏡を通して肉眼で確認した。また、骨分化した細胞をアリザリンレッド染色を通して確認するために各細胞をＰＢＳで２回洗浄した後、７０％エチルアルコールで１０分間常温で固定し、３次蒸留水で２回洗浄した。その後、アリザリンレッド（Alizarin Red）染色キット（CB-SK-Osteo）のＳｏｌ Ｉを処理し、常温で３０分間反応させた。その後、Ｓｏｌ IIで３回きれいに洗浄した後、倒立顕微鏡（LEICA，Germany）でイメージ分析を行った。また、これを数値化するために、イメージ分析後、Ｓｏｌ IIIを処理して３０分間常温で反応させ、染色された試薬を完全に溶かした。溶かした溶液を１００μｌずつとって９６ウェルプレートに入れ、５５０ｎｍで吸光度を測定した。その結果、比較例１の方法で５日間骨分化誘導した場合、及び比較例２の方法で５日間骨分化誘導した場合、骨分化がなされなかったが、実施例の方法で５日間骨分化を誘導した場合は、５日で十分な骨分化が誘導された。特に、実施例の方法で骨分化したとき、１乃至３０％ヒドロゲルで骨分化が全てよく起き、特に１０％濃度で骨分化がもっとも最適であることが分かった（図４）。
【００３５】
実験例２．脂肪由来間葉系幹細胞の骨分化確認
上記比較例１の方法で１４日間骨分化誘導した脂肪由来間葉系幹細胞、上記比較例２の方法（０％生分解性合成バイオゲル）で５日間骨分化誘導した骨髄由来間葉系幹細胞及び上記実施例の方法（５％、１０％または１５％生分解性合成バイオゲル）で骨分化誘導した骨髄由来間葉系幹細胞の骨分化を位相差顕微鏡を通して肉眼で確認した。また、骨分化した細胞をアリザリンレッド染色を通して確認するために各細胞をＰＢＳで２回洗浄した後、７０％エチルアルコールで１０分間常温で固定し、３次蒸留水で２回洗浄した。その後、アリザリンレッド（Alizarin Red）染色キット（CB-SK-Osteo）のＳｏｌ Ｉを処理し、常温で３０分間反応させた。その後、Ｓｏｌ IIで３回きれいに洗浄した後、倒立顕微鏡（LEICA，Germany）でイメージ分析を行った。その結果、比較例２の方法で５日間骨分化誘導した場合、骨分化が全くなされなかったが、実施例の方法で５日間骨分化したとき、１乃至３０％生分解性合成バイオゲルで骨分化が全てよく起き、特に５乃至１０％濃度で骨分化がもっとも最適であることが分かった（図５）。
【００３６】
実験例３．臍帯由来間葉系幹細胞の骨分化確認
上記比較例２の方法で５日間骨分化誘導した臍帯由来間葉系幹細胞、上記比較例２の方法で細胞を接種しＢＭＰ（bone morphogenic protein）２（peprotech，israel）１００ｎｇ／ｍｌまたはＷｎｔ３ａ（peprotech，israel）２０ｎｇ／ｍｌを処理して５日間骨分化を誘導した臍帯由来間葉系幹細胞及び上記実施例の方法（１０％生分解性合成バイオゲル）で骨分化誘導した臍帯由来間葉系幹細胞の骨分化を位相差顕微鏡を通して肉眼で確認した。また、骨分化した細胞をアリザリンレッド染色を通して確認するために各細胞をＰＢＳで２回洗浄した後、７０％エチルアルコールで１０分間常温で固定し、３次蒸留水で２回洗浄した。その後、アリザリンレッド（Alizarin Red）染色キット（CB-SK-Osteo）のＳｏｌ Ｉを処理し、常温で３０分間反応させた。その後、Ｓｏｌ IIで３回きれいに洗浄した後、倒立顕微鏡（LEICA，Germany）でイメージ分析を行った。また、これを数値化するために、イメージ分析後、Ｓｏｌ IIIを処理して３０分間常温で反応させ、染色された試薬を完全に溶かした。溶かした溶液を１００μｌずつとって９６ウェルプレートに入れ、５５０ｎｍで吸光度を測定した。その結果、骨分化を促進させるものとして知られているＢＭＰとＷｎｔ３ａを処理し比較例２の方法で５日間骨分化誘導した場合よりも、本発明の実施例方法を用いた臍帯由来間葉系幹細胞の骨分化効率が著しく優れていた（図６）。
【００３７】
実験例４．臍帯由来間葉系幹細胞の骨分化期間による変化確認
上記実施例の方法（１０％生分解性合成バイオゲル）で骨分化を１日、３日、５日または７日間誘導した臍帯由来間葉系幹細胞につき、アリザリンレッド染色を通してイメージ分析を行った。また、これを数値化するために５５０ｎｍで吸光度を測定した。その結果、骨分化誘導１日目から骨分化が誘導され始め、骨分化期間が長くなるほど骨分化が強く起きた。特に、臍帯由来間葉系幹細胞の場合は、従来の２次元方式で他の間葉系幹細胞に比べて骨分化がよく起きないものとして知られているが、本発明の実施例の３次元骨分化誘導方法を用いた場合は、他の間葉系幹細胞のように骨分化がよくなされていることが分かった（図７）。
【００３８】
実験例５．多様な間葉系幹細胞の骨分化確認
骨髄由来間葉系幹細胞、脂肪由来間葉系幹細胞、臍帯由来間葉系幹細胞、胚性幹細胞由来間葉系幹細胞及び歯周靱帯細胞をそれぞれ上記比較例１の方法で１４日間、上記比較例２の方法（０％生分解性合成バイオゲル）で５日間、または上記実施例の方法（１０％生分解性合成バイオゲル）で５日間、骨分化誘導した後、アリザリンレッド染色を通して間葉系幹細胞の骨分化程度を確認した。
【００３９】
その結果、比較例１の方法及び比較例２の方法で５日間骨分化を誘導した場合は、各間葉系幹細胞の骨分化が全く誘導されなかったが、実施例の方法で生分解性合成バイオゲルの上で３次元的に５日間、骨分化を誘導した場合は、間葉系幹細胞の由来にかかわらず骨分化がよくなされることが観察できた（図８）。
【００４０】
上記のように、従来の２次元的骨分化方法では間葉系幹細胞の骨分化が約２週乃至５週かかるが、細胞培養容器の上に高分子膜を非接触的に配置し、その上にヒドロゲルを塗布し、その上に間葉系幹細胞を接種して骨分化前処理培地で培養した後、骨分化誘導培地で処理する本発明の３次元的骨分化方法を用いれば、３乃至７日で骨分化が起きることが確認できた。
【図１】
0006475323.tif 000002
【図２】
0006475323.tif 000003
【図３】
0006475323.tif 000004
【図４】
0006475323.tif 000005
【図５】
0006475323.tif 000006
【図６】
0006475323.tif 000007
【図７】
0006475323.tif 000008
【図８】
0006475323.tif 000009